(57)【要約】  板厚が７０ｍｍ以上、脆性き裂伝播停止特性に優れた高強度極厚鋼板およびその製造方法を提供する。  質量％で、Ｃ：０．０３〜０．２０％、Ｓｉ：０．０３〜０．５％、Ｍｎ：０．５〜２．２％、Ｐ：０．０１％以下、Ｓ：０．００５％以下、Ｔｉ：０．００５〜０．０３％、Ａｌ：０．００５〜０．０８０％、Ｎｉ：０．１〜１．５％およびＮ：０．００５０％以下を含有し、下記式（１）で定義されるＣｅｑ：０．３９以上であり、残部がＦｅおよび不可避的不純物からなる成分組成と、板厚中央における圧延面での（２１１）面集積度が１．７以上であり、表面における圧延面での（２００）面集積度が１．３以上である集合組織と、を有し、板厚１／４位置から採取したＪＩＳ  ４号の衝撃試験片を用いて測定した靭性がｖＴｒｓ：−４０℃以下であり、表面から採取したＪＩＳ  ４号の衝撃試験片を用いて測定した靭性がｖＴｒｓ≦−６０℃である脆性き裂伝播停止特性に優れた高強度極厚鋼板とする。【特許請求の範囲】
【請求項１】
板厚：７０ｍｍ以上の高強度極厚鋼板であって、
質量％で、Ｃ：０．０３〜０．２０％、Ｓｉ：０．０３〜０．５％、Ｍｎ：０．５〜２．２％、Ｐ：０．０１％以下、Ｓ：０．００５％以下、Ｔｉ：０．００５〜０．０３％、Ａｌ：０．００５〜０．０８０％、Ｎｉ：０．１〜１．５％およびＮ：０．００５０％以下を含有し、下記式（１）で定義されるＣｅｑ：０．３９以上であり、残部がＦｅおよび不可避的不純物からなる成分組成と、
板厚中央における圧延面での（２１１）面集積度が１．７以上であり、鋼板表面での（２００）面集積度が１．３以上である集合組織と、を有し、
板厚１／４位置から採取したＪＩＳ  ４号の衝撃試験片を用いて測定した靭性がｖＴｒｓ：−４０℃以下であり、
表面から採取したＪＩＳ  ４号の衝撃試験片を用いて測定した靭性がｖＴｒｓ≦−６０℃である高強度極厚鋼板。
Ｃｅｑ＝Ｃ＋Ｍｎ／６＋Ｃｕ／１５＋Ｎｉ／１５＋Ｃｒ／５＋Ｍｏ／５＋Ｖ／５  （１）
（ここで、式（１）におけるＣ、Ｍｎ、Ｃｕ、Ｎｉ、Ｃｒ、ＭｏおよびＶは各元素の含有量（質量％）を意味し、含有しない場合は０とする。）
【請求項２】
前記成分組成は、さらに質量％で、Ｎｂ：０．００５〜０．０５％、Ｃｕ：０．１〜１．０％およびＣｒ：０．０１〜０．５％の１種または２種以上を含有する請求項１に記載の高強度極厚鋼板。
【請求項３】
前記成分組成は、さらに質量％で、Ｍｏ：０．０１〜０．５％、Ｖ：０．００１〜０．１０％、Ｂ：０．００３０％以下、Ｃａ：０．００５０％以下、ＲＥＭ：０．０１００％以下の１種または２種以上を含有する請求項１または２に記載の高強度極厚鋼板。
【請求項４】
板厚：７０ｍｍ以上の脆性き裂伝播停止特性に優れた高強度極厚鋼板の製造方法であって、
請求項１〜３のいずれかに記載の成分組成を有する鋼素材を、１０００〜１２００℃の温度に加熱した後、
板厚中央がオーステナイト再結晶温度域のときの累積圧下率：１０％以上、板厚中央がオーステナイト未再結晶温度域のときの累積圧下率：５０％以上、表面がＡｒ３温度以下かつ板厚中央温度がＡｒ３温度以上の温度域のときの累積圧下率１０％以上の条件で熱間圧延を行った後、
０．５℃／s以上の冷却速度にて５００℃以下の冷却停止温度まで冷却するか、又は０．５℃／s以上の冷却速度にて４００℃以下の冷却停止温度まで冷却して冷却後Ａｃ１点以下の温度に焼戻す高強度極厚鋼板の製造方法。
【発明の詳細な説明】
【技術分野】
【０００１】
本発明は、船舶、海洋構造物、低温貯蔵タンク、建築・土木構造物等の大型構造物に使用する、板厚：７０ｍｍ以上の、脆性き裂伝播停止特性に優れる、高強度極厚鋼板およびその製造方法に関する。
【背景技術】
【０００２】
船舶や、海洋構造物、低温貯蔵タンク、建築・土木構造物等の大型構造物においては、脆性破壊に伴う事故が起きると、社会経済や環境などに及ぼす影響が大きい。このため、上記大型構造物は、安全性の向上が常に求められ、大型構造物の素材となる鋼板に対しては、使用温度における脆性き裂伝播停止特性が高いレベルで要求されている。【０００３】
コンテナ船やバルクキャリアーなどの船舶においては、その構造上、船体外板に高強度の厚鋼板が使用され、最近では、船体の大型化に伴って一層の高強度化が求められ、素材となる厚鋼板の厚肉化が進んでいる。【０００４】
一般に、鋼板の脆性き裂伝播停止特性は、高強度あるいは厚肉になるほど劣化する傾向にある。このため、大型構造物に使用される厚鋼板に対する、脆性き裂伝播停止特性への要求も一段と高度化している。【０００５】
ここで、鋼板の脆性き裂伝播停止特性を向上させる手段として、従来から、鋼中のＮｉ含有量を増加させる方法が知られている。例えば、液化天然ガス（ＬＮＧ）の貯槽タンクにおいては、９％Ｎｉ鋼が商業規模で使用されている。【０００６】
但し、鋼中Ｎｉ含有量の増加は、製造コストの大幅な上昇を余儀なくさせる。このため、９％Ｎｉ鋼は、ＬＮＧ貯槽タンク以外の用途に適用し難い。【０００７】
他方、ＬＮＧのような極低温にまで至らない、例えば、船舶やラインパイプに使用される、板厚が５０ｍｍ未満の比較的薄手の鋼板に対しては、ＴＭＣＰ法により細粒化を図り、低温靭性を向上させることで、優れた脆性き裂伝播停止特性を実現することができる。【０００８】
また、合金コストを上昇させることなく、脆性き裂伝播停止特性を向上させるために、表層部の組織を超微細化した鋼板が、特許文献１において提案されている。【０００９】
上掲特許文献１に記載の脆性き裂伝播停止特性に優れた鋼板は、脆性き裂が伝播する際、鋼板表層部に発生するシアリップ（塑性変形領域）が脆性き裂伝播停止特性の向上に効果があることに着目して完成されたものである。シアリップ部分の結晶粒を微細化させることで、伝播する脆性き裂が有する伝播エネルギーを吸収することを特徴としている。【００１０】
また、同時に製造方法として、上掲特許文献１には、熱間圧延後の制御冷却によって表層部をＡｒ３温度以下に冷却した後、制御冷却を停止して表層部を変態点以上に復熱させる工程を１回以上繰り返して行う間に、鋼板に圧下を加えることにより、繰り返し変態を生じさせ、または加工再結晶させることで、表層部分に超微細なフェライト組織またはベイナイト組織を生成させることが記載されている。【００１１】
特許文献２では、フェライト−パーライトを主体のミクロ組織とする鋼板において脆性き裂伝播停止特性を向上させるために、鋼板の両表面部を、円相当粒径：５μｍ以下で、かつアスペクト比：２以上のフェライト粒を有するフェライト組織を、面積率で５０％以上有する層で構成しつつ、フェライト粒径のバラツキを抑えることが重要であることが記載されている。また、このバラツキを抑える方法として仕上げ圧延中の１パス当りの最大圧下率を１２％以下とすることで局所的な再結晶現象を抑制することが記載されている。【００１２】
特許文献３には、フェライト結晶粒の微細化だけでなく、フェライト結晶粒内に形成されるサブグレインに着目することで、脆性き裂伝播停止特性を向上させるという、ＴＭＣＰの延長上にある技術が記載されている。【００１３】
具体的には、板厚：３０〜４０ｍｍの鋼板において、鋼板表層の冷却および復熱などの複雑な温度制御を必要とせずに、
（ａ）微細なフェライト結晶粒を確保する圧延条件、
（ｂ）鋼板板厚の５％以上の部分に微細フェライト組織を生成する圧延条件、
（ｃ）微細フェライトに集合組織を発達させるとともに加工（圧延）により導入した転位を熱的エネルギーにより再配置しサブグレインを形成させる圧延条件、および
（ｄ）形成した微細なフェライト結晶粒と微細なサブグレイン粒の粗大化を抑制する冷却条件、
によって脆性き裂伝播停止特性を向上させる技術が記載されている。【００１４】
また、制御圧延において、変態したフェライトに圧下を加えて集合組織を発達させることにより、脆性き裂伝播停止特性を向上させる方法も知られている。鋼板の破壊面上にセパレーションを板面と平行な方向に生ぜしめ、脆性き裂先端の応力を緩和させることにより、脆性破壊に対する抵抗を高める。【００１５】
例えば、特許文献４には、制御圧延により（１１０）面Ｘ線強度比を２以上とし、かつ円相当径２０μｍ以上の粗大粒を１０％以下とすることにより、耐脆性破壊特性を向上させることが記載されている。【００１６】
特許文献５には、継手部の脆性き裂伝播停止特性の優れた溶接構造用鋼として、所定の圧延面における（１００）面のＸ線面強度比が１．５以上を有することを特徴とする鋼板が開示され、当該集合組織発達による応力負荷方向と、き裂伝播方向の角度のずれにより脆性き裂伝播停止特性に優れることが記載されている。
【先行技術文献】
【特許文献】
【００１７】
【特許文献１】特公平７−１００８１４号公報
【特許文献２】特開２００２−２５６３７５号公報
【特許文献３】特許第３４６７７６７号公報
【特許文献４】特許第３５４８３４９号公報
【特許文献５】特許第２６５９６６１号公報
【非特許文献】
【００１８】
【非特許文献１】厚手造船用鋼における長大脆性き裂伝播挙動、日本船舶海洋工学会講演論文集  第３号、２００６、ｐｐ３５９−３６２
【発明の概要】
【発明が解決しようとする課題】
【００１９】
上掲特許文献１、２に記載の脆性き裂伝播停止特性に優れた鋼板の発明では、鋼板表層部のみを一旦冷却した後に復熱させ、かつ復熱中に加工を加えることによって、特定の組織を得る。このため、特許文献１、２に記載の技術は、実生産規模での制御が容易でなく、特に板厚が７０ｍｍ以上の厚肉材製造では圧延、冷却設備への負荷が大きいプロセスである。【００２０】
また、最近の６，０００ＴＥＵを超える大型コンテナ船では板厚：７０ｍｍ以上の厚鋼板が使用される。非特許文献１は、板厚：６５ｍｍの鋼板の脆性き裂伝播停止特性を評価し、母材の大型脆性き裂伝播停止試験で脆性き裂が停止しない結果を報告している。【００２１】
さらに、非特許文献１において、供試材のＥＳＳＯ試験は、使用温度−１０℃でのＫｃａの値が３０００Ｎ／ｍｍ３／２に満たない結果を示しており、非特許文献１は、５０ｍｍを超える板厚の鋼板を適用した船体構造の場合、安全性確保が十分とまではいえないことを示唆している。【００２２】
また、上述した特許文献１〜５に記載された鋼板は、いずれも、製造条件や開示されている実験データから、板厚：５０ｍｍ程度が主な対象であって、７０ｍｍ以上の厚肉材への適用については、所定の特性が得られるかが不明で、船体構造において必要な、板厚方向のき裂伝播特性に対しては全く検証されていない。【００２３】
本発明は、上記した問題を有利に解決するもので、特に、板厚が７０ｍｍ以上、脆性き裂伝播停止特性に優れた高強度極厚鋼板およびその製造方法を提供することを目的とする。
【課題を解決するための手段】
【００２４】
発明者らは、上記課題を解決するために、板厚：７０ｍｍ以上でも優れた脆性き裂伝播停止特性を有する高強度極厚鋼板および当該鋼板を安定して得る製造方法について鋭意研究を重ねた。その結果、板厚中央における圧延面での（２１１）面集積度を１．７以上とし、かつ、鋼板表面（単に「表面」という場合がある）における圧延面での（２００）面集積度を１．３以上とする集合組織を有し、靭性（ｖＴｒｓ）が−６０℃以下である場合に、極めて優れた脆性き裂伝播停止特性が得られることを知見した。【００２５】
本発明は、上記した知見に、さらに検討を加えて完成されたものであって、本発明の要旨構成は次のとおりである。【００２６】
［１］板厚：７０ｍｍ以上の高強度極厚鋼板であって、質量％で、Ｃ：０．０３〜０．２０％、Ｓｉ：０．０３〜０．５％、Ｍｎ：０．５〜２．２％、Ｐ：０．０１％以下、Ｓ：０．００５％以下、Ｔｉ：０．００５〜０．０３％、Ａｌ：０．００５〜０．０８０％、Ｎｉ：０．１〜１．５％およびＮ：０．００５０％以下を含有し、下記式（１）で定義されるＣｅｑ：０．３９以上であり、残部がＦｅおよび不可避的不純物からなる成分組成と、板厚中央における圧延面での（２１１）面集積度が１．７以上であり、表面における圧延面での（２００）面集積度が１．３以上である集合組織と、を有し、板厚１／４位置から採取したＪＩＳ  ４号の衝撃試験片を用いて測定した靭性がｖＴｒｓ：−４０℃以下であり、表面から採取したＪＩＳ  ４号の衝撃試験片を用いて測定した靭性がｖＴｒｓ≦−６０℃である脆性き裂伝播停止特性に優れた高強度極厚鋼板。
Ｃｅｑ＝Ｃ＋Ｍｎ／６＋Ｃｕ／１５＋Ｎｉ／１５＋Ｃｒ／５＋Ｍｏ／５＋Ｖ／５  （１）
（ここで、式（１）におけるＣ、Ｍｎ、Ｃｕ、Ｎｉ、Ｃｒ、ＭｏおよびＶは各元素の含有量（質量％）を意味し、含有しない場合は０とする。）
［２］前記成分組成は、さらに質量％で、Ｎｂ：０．００５〜０．０５％、Ｃｕ：０．１〜１．０％およびＣｒ：０．０１〜０．５％の１種または２種以上を含有する［１］に記載の脆性き裂伝播停止特性に優れた高強度極厚鋼板。【００２７】
［３］前記成分組成は、さらに質量％で、Ｍｏ：０．０１〜０．５％、Ｖ：０．００１〜０．１０％、Ｂ：０．００３０％以下、Ｃａ：０．００５０％以下、ＲＥＭ：０．０１００％以下の１種または２種以上を含有する［１］または［２］に記載の脆性き裂伝播停止特性に優れた高強度極厚鋼板。【００２８】
［４］板厚：７０ｍｍ以上の脆性き裂伝播停止特性に優れた高強度極厚鋼板の製造方法であって、［１］〜［３］のいずれかに記載の成分組成を有する鋼素材を、１０００〜１２００℃の温度に加熱した後、板厚中央がオーステナイト再結晶温度域のときの累積圧下率：１０％以上、板厚中央がオーステナイト未再結晶温度域のときの累積圧下率：５０％以上、表面がＡｒ３温度以下かつ板厚中央温度がＡｒ３温度以上の温度域のときの累積圧下率１０％以上の条件で熱間圧延を行った後、０．５℃／s以上の冷却速度にて５００℃以下の冷却停止温度まで冷却するか、又は０．５℃／s以上の冷却速度にて４００℃以下の冷却停止温度まで冷却して冷却後Ａｃ１温度以下の温度に焼戻す脆性き裂伝播停止特性に優れた高強度極厚鋼板の製造方法。
【発明の効果】
【００２９】
本発明によれば、板厚方向の集合組織が適切に制御されるので、本発明の高強度極厚鋼板は、板厚：７０ｍｍ以上であっても、脆性き裂伝播停止特性に優れる。例えば、本発明の高強度極厚鋼板を、造船分野ではコンテナ船、バルクキャリアーの強力甲板部構造においてハッチサイドコーミングに接合される甲板部材へ適用することにより、船舶の安全性向上に寄与する。このように、本発明は、産業上極めて有用である。【００３０】
また、本発明の製造方法によれば、上記の有用な高強度極厚鋼板を、圧延条件を最適化することで製造できる。本発明の高強度極厚鋼板は、工業的に極めて簡易なプロセスで、安定して製造し得る。【００３１】
また、本発明の高強度極厚鋼板は、上記の通り、脆性き裂伝播停止特性に優れるとともに、靭性にも優れ、高強度である。
【発明を実施するための形態】
【００３２】
以下、本発明の実施形態について説明する。なお、本発明は以下の実施形態に限定されない。
【００３３】
＜成分組成＞
本発明の高強度極厚鋼板は、質量％で、Ｃ：０．０３〜０．２０％、Ｓｉ：０．０３〜０．５％、Ｍｎ：０．５〜２．２％、Ｐ：０．０１％以下、Ｓ：０．００５％以下、Ｔｉ：０．００５〜０．０３％、Ａｌ：０．００５〜０．０８０％、Ｎｉ：０．１〜１．５％およびＮ：０．００５０％以下を含有し、下記式（１）で定義されるＣｅｑ：０．３９以上である。
Ｃｅｑ=Ｃ＋Ｍｎ／６＋Ｃｕ／１５＋Ｎｉ／１５＋Ｃｒ／５＋Ｍｏ／５＋Ｖ／５  （１）
ここで、式（１）における元素記号は各元素の含有量（質量％）を意味し、含有しない場合は０とする。
【００３４】
また、上記成分以外に選択元素として、さらに質量％で、Ｎｂ：０．００５〜０．０５％、Ｃｕ：０．１〜１．０％およびＣｒ：０．０１〜０．５％の１種または２種以上、Ｍｏ：０．０１〜０．５％、Ｖ：０．００１〜０．１０％、Ｂ：０．００３０％以下、Ｃａ：０．００５０％以下、ＲＥＭ：０．０１００％以下の１種または２種以上を含有してもよい。
【００３５】
上記必須成分以外の残部はＦｅおよび不可避的不純物である。
【００３６】
以下、各成分について説明する。本明細書において成分の含有量を表す「％」は「質量％」を意味する。
【００３７】
Ｃ：０．０３〜０．２０％
Ｃは、鋼の強度を向上させる元素である。本発明では、所望の強度を確保するために、Ｃ含有量を０．０３％以上とする。また、Ｃ含有量が０．２０％を超えると、溶接性が劣化するばかりか靭性にも悪影響がある。このため、Ｃ含有量は、０．０３〜０．２０％の範囲とする。なお、下限について好ましいＣ含有量は０．０５％以上であり、上限について好ましいＣ含有量は０．１５％以下である。
【００３８】
Ｓｉ：０．０３〜０．５％
Ｓｉは、脱酸元素として、また、鋼の強化元素として有効である。Ｓｉ含有量が０．０３％未満ではこれらの効果が得られない。一方、Ｓｉ含有量が０．５％を超えると鋼の表面性状を損なうばかりか、靭性が極端に劣化する。従って、その含有量を０．０３〜０．５％の範囲とする。
【００３９】
Ｍｎ：０．５〜２．２％
Ｍｎは、強化元素として含まれる。Ｍｎ含有量が０．５％より少ないとその効果が十分でない一方で、２．２％を超えると溶接性が劣化し、鋼板コストも上昇する。そのため、Ｍｎ含有量は、０．５〜２．２％とする。
【００４０】
Ｐ：０．０１％以下、Ｓ：０．００５％以下
Ｐ、Ｓは、鋼中の不可避的不純物である。これらの含有量が多くなると靭性が劣化する。板厚：７０ｍｍ以上の鋼板において、良好な靭性を保つためには、Ｐ含有量は０．０１％以下、Ｓ含有量は０．００５％以下に抑制する。なお、それぞれ０．００６％以下、０．００３％以下がより望ましい範囲である。
【００４１】
Ｔｉ：０．００５〜０．０３％
Ｔｉは、微量の含有により、窒化物、炭化物、あるいは炭窒化物を形成し、結晶粒を微細化して母材靭性を向上させる効果を有する。その効果はＴｉ含有量を０．００５％以上にすることによって得られる。また、Ｔｉ含有量が０．０３％を超えると、母材および溶接熱影響部の靭性が低下する。そこで、Ｔｉ含有量は０．００５〜０．０３％とする。
【００４２】
Ａｌ：０．００５〜０．０８０％
Ａｌは、脱酸剤として作用し、Ａｌを脱酸剤として用いるためにはＡｌ含有量を０．００５％以上にする必要がある。また、Ａｌ含有量が０．０８０％を超えると、靭性が低下するとともに、溶接した場合に、溶接金属部の靭性が低下する。このため、Ａｌ含有量は、０．００５〜０．０８０％の範囲に規定した。なお、下限について好ましいＡｌ含有量は、０．０２０以上であり、上限について好ましいＡｌ含有量は０．０４０％以下である。
【００４３】
Ｎｉ：０．１〜１．５％
Ｎｉは、鋼の焼入れ性を高める元素である。Ｎｉは、圧延後の強度向上に直接寄与するとともに、靭性、高温強度、あるいは耐候性などの機能向上のために含有させることができる。これらの効果は、いずれも、Ｎｉ含有量を０．１％以上にすることよって発揮される。また、過度のＮｉ含有は靭性や溶接性を劣化させる。板厚：７０ｍｍ以上の鋼板で十分な強度を保ちつつ靭性や溶接性を劣化させない範囲として、Ｎｉ含有量は０．１〜１．５％とする。
【００４４】
Ｎ：０．００５０％以下
Ｎは、鋼中のＡｌと結合し、圧延加工時の結晶粒径を調整し、鋼を強化する。この効果を得るためにはＮ含有量を０．００１０％以上にすることが好ましい。また、Ｎ含有量が０．００５０％を超えると靭性が劣化する。そこで、Ｎ含有量は０．００５０％以下とする。
【００４５】
以上が本発明の基本成分組成で残部は、Ｆｅ及び不可避的不純物である。本発明では、さらに特性を向上させるため、Ｎｂ、Ｃｕ、Ｃｒ、Ｍｏ、Ｖ、Ｂ、Ｃａ、ＲＥＭの一種または二種以上を含有することが可能である。なお、以下の任意成分において、下限値を特定した成分があるが、この下限値未満の場合には本発明の効果を害さないため、任意元素が下限値未満で含まれる場合にこの任意元素は不可避的不純物として含まれるとする。
【００４６】
Ｎｂ：０．００５〜０．０５％
Ｎｂは、ＮｂＣとしてフェライト変態時あるいは再加熱時に析出し、高強度化に寄与する。また、Ｎｂはオーステナイト域の圧延において未再結晶域を拡大させる効果を有し、フェライトの細粒化に寄与する。このためＮｂ含有は靭性の改善にも有効である。その効果はＮｂ含有量を０．００５％以上にすることで発揮される。Ｎｂ含有量が０．０５％を超えると、粗大なＮｂＣが析出して、靭性の低下を招く場合がある。そこで、Ｎｂを含有する場合、その含有量を０．０５％以下とするのが好ましい。
【００４７】
Ｃｕ：０．１〜１．０％
Ｃｕは、鋼の焼入れ性を高める元素である。この元素は、圧延後の強度向上に直接寄与するとともに、靭性、高温強度、あるいは耐候性などの機能向上のために含有させることができる。この元素含有による上記効果は、０．１％以上の含有によって発揮されるものの、過度の含有は靭性や溶接性を劣化させる。板厚：７０ｍｍ以上でも十分な強度を保ちつつ靭性や溶接性を劣化させない範囲として、Ｃｕ含有量は０．１〜１．０％とすることが好ましい。
【００４８】
Ｃｒ：０．０１〜０．５％
Ｃｒは、鋼の焼入れ性を高める元素である。この元素は、圧延後の強度向上に直接寄与するとともに、靭性、高温強度、あるいは耐候性などの機能向上のために含有させることができる。この元素含有による上記効果は、０．０１％以上の含有によって発揮されるものの、過度の含有は靭性や溶接性を劣化させる。板厚：７０ｍｍ以上でも十分な強度を保ちつつ靭性や溶接性を劣化させない範囲として、Ｃｒ含有量は０．０１〜０．５％とすることが好ましい。
【００４９】
Ｍｏ：０．０１〜０．５％
Ｍｏは、いずれも鋼の焼入れ性を高める元素である。この元素は、圧延後の強度向上に直接寄与するとともに、靭性、高温強度、あるいは耐候性などの機能向上のために含有させることができる。上記効果は、０．０１％以上の含有によって発揮されるものの、過度の含有は靭性や溶接性を劣化させる。板厚：７０ｍｍ以上でも十分な強度を保ちつつ靭性や溶接性を劣化させない範囲として、Ｍｏ含有量は０．０１〜０．５％とすることが好ましい。
【００５０】
Ｖ：０．００１〜０．１０％
Ｖは、Ｖ（ＣＮ）として析出する析出強化によって、鋼の強度を向上させる元素である。この効果は、Ｖ含有量を０．００１％以上にすることにより発揮される。しかし、Ｖ含有量が０．１０％を超えると、靭性が低下する場合がある。このため、Ｖを含有させる場合には、Ｖ含有量を０．００１〜０．１０％の範囲とすることが好ましい。
【００５１】
Ｂ：０．００３０％以下
Ｂは、鋼の焼入れ性を高める元素であり、Ｂ含有量が０．００３０％以下のような微量でも上記効果が得られる。また、Ｂ含有量が０．００３０％を超えると溶接部の靭性が低下するので、Ｂを含有させる場合には、Ｂ含有量は０．００３０％以下とすることが好ましい。なお、上記効果を得る観点からは、Ｂ含有量の下限は０．０００６％とすることが好ましい。
【００５２】
Ｃａ：０．００５０％以下、ＲＥＭ：０．０１００％以下
Ｃａ、ＲＥＭは、溶接熱影響部の組織を微細化し靭性を向上させる。これらの成分を含有しても本発明の効果が損なわれることはないので必要に応じて含有してもよい。しかし、過度に含有すると、粗大な介在物を形成し母材の靭性を劣化させる場合がある。そこで、これらの成分を含有させる場合には、含有量の上限をそれぞれ０．００５０％、０．０１００％とするのが好ましい。
【００５３】
Ｃｅｑ：０．３９以上
本発明に係る高強度極厚鋼板では、上記各成分が上記含有量の範囲にあることに加えて、下記式（１）で表すＣｅｑを０．３９以上に調整する。Ｃｅｑ＜０．３９であると、板厚中央における圧延面での（２１１）面集積度を高くし難くなる。また、Ｃｅｑの上限は特に限定されないが溶接性を確保するため、Ｃｅｑは０．５１以下であることが好ましい。
Ｃｅｑ=Ｃ＋Ｍｎ／６＋Ｃｕ／１５＋Ｎｉ／１５＋Ｃｒ／５＋Ｍｏ／５＋Ｖ／５  （１）
ここで、式（１）におけるＣ、Ｍｎ、Ｃｕ、Ｎｉ、Ｃｒ、ＭｏおよびＶは各元素の含有量（質量％）を意味し、含有しない場合は０とする。
【００５４】
＜集合組織＞
本発明の高強度極厚鋼板は、板厚中央における圧延面での（２１１）面集積度が１．７以上、表面（極表面から表面下１ｍｍの範囲）における圧延面での（２００）面集積度が１．３以上を満たす集合組織を有する。上記の成分組成を採用するとともに、後述する製造条件で集合組織が上記範囲を満たすように制御することで、脆性き裂伝播停止特性に優れた高強度極厚鋼板が得られる。
【００５５】
＜靭性＞
本発明では、板厚１／４位置から採取したＪＩＳ  ４号の衝撃試験片を用いて測定した靭性がｖＴｒｓ：−４０℃以下であり、表面から採取したＪＩＳ  ４号の衝撃試験片を用いて測定した靭性がｖＴｒｓ≦−６０℃である。特定の位置の靭性が上記範囲にあることで、脆性き裂伝播停止特性が改善する。
【００５６】
また、上記の成分組成の調整や集合組織や特定の位置での靭性の制御により、本発明の高強度極厚鋼板は、高強度及び高靭性（脆性き裂伝播停止特性等）を満たす。
【００５７】
また、７０ｍｍ以上の厚みであっても、本発明の高強度極厚鋼板は、脆性き裂伝播停止特性に優れる等の上記効果を有する。
【００５８】
＜製造方法＞
上記成分組成の溶鋼を、転炉等で溶製し、連続鋳造等で鋼素材（スラブ）とし、１０００〜１２００℃に加熱後、熱間圧延を行う。
【００５９】
加熱温度が１０００℃未満では、オーステナイト再結晶温度域における圧延を行う時間が十分に確保できない。一方、加熱温度が１２００℃超では、オーステナイト粒が粗大化し、靭性の低下を招くばかりか、酸化ロスが顕著となって、歩留が低下する。従って、鋼素材の加熱温度は、１０００〜１２００℃の範囲とする。鋼板の靭性向上の観点から好ましい加熱温度の範囲は１０００〜１１５０℃である。なお、鋼素材の温度は鋼板の板厚中央温度を意味する。
【００６０】
熱間圧延においては、まず、板厚中央の温度がオーステナイト再結晶温度域での累積圧下率を１０％以上とする圧延を行う。この温度域での累積圧下率を１０％以上とすることにより、板厚１／４位置におけるシャルピー破面遷移温度（ｖＴｒｓ）：−４０℃以下が達成される。累積圧下率が１０％未満であると、オーステナイトの細粒化が不十分で靭性が向上せず、板厚１／４位置におけるシャルピー破面遷移温度：−４０℃以下が達成されない。上記累積圧下率の上限は特に限定されないが、上記累積圧下率は細粒化の向上効果が小さくなるため４５％以下であることが好ましい。なお、本発明の成分組成の場合、上記条件は、好ましくは、上記熱間圧延において１１００〜９５０℃に含まれる温度域での累積圧下率を１０％以上である。
【００６１】
さらに、板厚中央の温度がオーステナイト未再結晶温度域にあるときの累積圧下率：５０％以上の圧延を行う。この温度域での累積圧下率を５０％以上とすることにより、板厚中央位置における圧延面での（２１１）面集積度が１．７以上となる集合組織が得られる。逆に、この温度域での累積圧下率が５０％未満であると板厚中央位置における圧延面での（２１１）面集積度が１．７以上となる集合組織が得られない。上記累積圧下率の上限は特に限定されないが、上記累積圧下率は圧延能率を阻害しないように７５％以下であることが好ましい。なお、本発明の成分組成の場合、上記条件は、好ましくは、熱間圧延において９５０℃未満７００℃以上に含まれる温度域での累積圧下率を５０％以上である。
【００６２】
さらに、本発明では、熱間圧延において、表面がＡｒ３温度以下かつ板厚中央温度がＡｒ３温度以上の温度域にあるときに、累積圧下率１０％以上の圧下を行う。この条件により、表面の圧延面での（２００）面集積度が１．３以上、表面から採取した試験片を用いて測定した靭性（ｖＴｒｓ）が−６０℃以下の組織が得られる。表面がこの温度域のときに累積圧下率が１０％未満であると所望の集合組織および靭性が得られない。ここで、Ａｒ３は、Ａｒ３温度＝９１０−３１０Ｃ−８０Ｍｎ−２０Ｃｕ−１５Ｃｒ−５５Ｎｉ−８０Ｍｏ（式中の元素記号は各元素の含有量（質量％）を意味し、含まないものは０とする）で表される。なお、表面の温度がＡｒ３温度以下の中で圧延に好適な温度域はＡｒ３〜Ａｒ３−８０℃である。また、板厚中央温度がＡｒ３温度以上の中で、圧延に好適な温度域はＡｒ３＋８０℃〜Ａｒ３℃である。
【００６３】
なお、本発明における熱間圧延では、上記規定した温度域外での圧延を制限するものではなく、少なくとも、上記規定する温度域において規定の累積圧下率の圧下が行われていればよい。
【００６４】
圧延が終了した鋼板は、０．５℃／s以上の冷却速度にて５００℃以下の冷却停止温度まで冷却する。冷却速度が０．５℃／ｓ未満の場合は、板厚中央位置における圧延面での（２１１）面集積度が１．７以上を確保することができない。
【００６５】
圧延および冷却後に焼戻処理を行う場合は、直前の冷却での冷却停止温度を４００℃以下にするとともに、板厚中央温度がＡｃ１温度以下で焼戻処理を行うことが必要である。焼戻処理がＡｃ１温度超えの場合には、圧延時に発達させた集合組織を失うこととなるからである。ここで、Ａｃ１は、Ａｃ１温度＝７５１−２６．６Ｃ＋１７．６Ｓｉ−１１．６Ｍｎ−１６９Ａｌ−２３Ｃｕ−２３Ｎｉ＋２４．１Ｃｒ＋２２．５Ｍｏ＋２３３Ｎｂ−３９．７Ｖ−５．７Ｔｉ−８９５Ｂ（式中の元素記号は各元素の含有量（質量％）を意味し、含まないものは０とする）で表される。
【００６６】
なお、以上の説明において、板厚中央温度は、放射温度計で測定した鋼板表面温度から、伝熱計算により求める。また、圧延後の冷却条件における温度条件は、板厚中央温度とし、冷却速度も板厚中央温度に基づいて算出された平均冷却速度を意味する。
【実施例】
【００６７】
次に、本発明の実施例について説明する。【００６８】
表１に示す各成分組成の溶鋼（鋼記号：１〜１９）を、転炉で溶製し、連続鋳造法で鋼素材とし、板厚：７０〜１２０ｍｍに熱間圧延後、冷却を行いＮｏ．１〜２７の供試鋼を得た。表２に加熱条件、熱間圧延条件と冷却条件を示す。また、焼戻しを行ったものについては焼戻温度も示した。【００６９】
【表１】
2016143345.tif 000002
【００７０】
【表２】
2016143345.tif 000003
【００７１】
得られた鋼板について、板厚１／４位置より、Φ１４のＪＩＳ  １４Ａ号試験片を採取し、引張試験を行い、降伏強度（ＹＳ）、引張強さ（ＴＳ）を測定した。ＹＳが３９０ＭＰａ以上、ＴＳが５１０ＭＰａ以上のものを良好と評価した。【００７２】
板厚の１／４位置及び鋼板表面よりＪＩＳ  ４号衝撃試験片を試験片の長手軸の方向が圧延方向と平行となるように採取し、シャルピー衝撃試験を行って、破面遷移温度（ｖＴｒｓ）を求めた。１／４位置のｖＴｒｓが−４０℃以下、表面のｖＴｒｓが−６０℃以下のものを良好とした。【００７３】
また、鋼板の集合組織を評価するため、板厚中央における圧延面での（２１１）面集積度、および鋼板表面（極表面から表面下１ｍｍの範囲）における（２００）面集積度を測定した。【００７４】
面集積度は、Ｘ線回折装置（理学電機株式会社製）を使用し、Ｍｏ線源を用いて測定を行った。【００７５】
次に、脆性き裂伝播停止特性を評価するため、温度勾配型ＥＳＳＯ試験を行い、−１０℃におけるＫｃａ値（以下、Ｋｃａ（−１０℃）Ｎ／ｍｍ３／２とも記す）を求めた。Ｋｃａ（−１０℃）が６０００Ｎ／ｍｍ３／２以上のものを良好とした。【００７６】
表３にこれらの試験結果を示す。【００７７】
【表３】
2016143345.tif 000004
【００７８】
表３に示された結果から、本発明に従う供試鋼Ｎｏ．１〜１０、２７の場合、板厚中央における圧延面での（２１１）面集積度が１．７以上で、かつ鋼板表面における圧延面での（２００）面集積度が１．３以上の集合組織を有し、靭性が（ｖＴｒｓ）−６０℃以下であり、板厚１／４位置におけるシャルピー破面遷移温度が−４０℃以下であり、Ｋｃａ（−１０℃）が６０００Ｎ／ｍｍ３／２以上と優れた脆性き裂伝播停止特性が得られた。【００７９】
一方、本発明を外れる供試鋼Ｎｏ．１１〜２６（Ｎｏ．１８除く）の場合、上記のいずれかの規定を満足しておらず、Ｋｃａの値が５５００Ｎ／ｍｍ３／２以下であった。Ｎｏ．１８は強度が不足していた。
【手続補正書】
【提出日】平成29年1月31日(2017.1.31)
【手続補正１】
【補正対象書類名】特許請求の範囲
【補正対象項目名】全文
【補正方法】変更
【補正の内容】
【特許請求の範囲】
【請求項１】
板厚：７０ｍｍ以上の脆性き裂伝播停止特性に優れた高強度極厚鋼板であって、
質量％で、Ｃ：０．０３〜０．２０％、Ｓｉ：０．０３〜０．５％、Ｍｎ：０．５〜２．２％、Ｐ：０．０１％以下、Ｓ：０．００５％以下、Ｔｉ：０．００５〜０．０３％、Ａｌ：０．００５〜０．０８０％、Ｎｉ：０．１〜１．５％およびＮ：０．００５０％以下を含有し、下記式（１）で定義されるＣｅｑ：０．３９以上であり、残部がＦｅおよび不可避的不純物からなる成分組成と、
板厚中央における圧延面での（２１１）面集積度が１．７以上であり、鋼板表面での（２００）面集積度が１．３以上である集合組織と、を有し、
板厚１／４位置から採取したＪＩＳ  ４号の衝撃試験片を用いて測定した靭性がｖＴｒｓ：−４０℃以下であり、
表面から採取したＪＩＳ  ４号の衝撃試験片を用いて測定した靭性がｖＴｒｓ≦−６０℃である高強度極厚鋼板。
Ｃｅｑ＝Ｃ＋Ｍｎ／６＋Ｃｕ／１５＋Ｎｉ／１５＋Ｃｒ／５＋Ｍｏ／５＋Ｖ／５  （１）
（ここで、式（１）におけるＣ、Ｍｎ、Ｃｕ、Ｎｉ、Ｃｒ、ＭｏおよびＶは各元素の含有量（質量％）を意味し、含有しない場合は０とする。）
【請求項２】
前記成分組成は、さらに質量％で、Ｎｂ：０．００５〜０．０５％、Ｃｕ：０．１〜１．０％およびＣｒ：０．０１〜０．５％の１種または２種以上を含有する請求項１に記載の高強度極厚鋼板。
【請求項３】
前記成分組成は、さらに質量％で、Ｍｏ：０．０１〜０．５％、Ｖ：０．００１〜０．１０％、Ｂ：０．００３０％以下、Ｃａ：０．００５０％以下、ＲＥＭ：０．０１００％以下の１種または２種以上を含有する請求項１または２に記載の高強度極厚鋼板。
【請求項４】
請求項１〜３のいずれかに記載の、板厚：７０ｍｍ以上の脆性き裂伝播停止特性に優れた高強度極厚鋼板の製造方法であって、
請求項１〜３のいずれかに記載の成分組成を有する鋼素材を、１０００〜１２００℃の温度に加熱した後、
板厚中央がオーステナイト再結晶温度域のときの累積圧下率：１０％以上、板厚中央がオーステナイト未再結晶温度域のときの累積圧下率：５０％以上、表面がＡｒ３温度以下かつ板厚中央温度がＡｒ３温度以上の温度域のときの累積圧下率１０％以上の条件で熱間圧延を行った後、
０．５℃／s以上の冷却速度にて５００℃以下の冷却停止温度まで冷却するか、又は０．５℃／s以上の冷却速度にて４００℃以下の冷却停止温度まで冷却して冷却後Ａｃ１点以下の温度に焼戻す高強度極厚鋼板の製造方法。
【国際調査報告】
2016143345.tif 000005
2016143345.tif 000006
2016143345.tif 000007
2016143345.tif 000008